(57)【要約】【課題】パターンの微細化に伴うインキ転移量の減少を抑制可能とする。【解決手段】本発明の方法は、透明基材１１とこれに支持された導電体パターン１２とを具備した光透過性電磁波シールド部材１０の製造方法であって、一方の主面にその平坦性を高める平坦化処理が予め施されている導電体層の前記主面上にグラビア印刷によりレジストパターンを形成する工程と、前記レジストパターンをマスクとして用いて前記導電体層をエッチングすることにより前記導電体パターンを形成する工程とを含み、前記グラビア印刷は、圧胴から版面に荷重を与えながらそれらの間に被印刷物を挿入して前記版面から前記被印刷物上へとインキを転移させるダイレクトグラビア印刷であり、前記圧胴は、硬質材料からなる円柱状又は円筒状のコアと、前記コアの柱面を被覆し、国際ゴム硬さが７０乃至９０の範囲内にあり、厚さが２ｍｍ以下である樹脂層とを具備したことを特徴とする。【選択図】      図１
2008283041.tif 000002
【特許請求の範囲】
【請求項１】
透明基材とこれに支持された導電体パターンとを具備した光透過性電磁波シールド部材の製造方法であって、
一方の主面にその平坦性を高める平坦化処理が予め施されている導電体層の前記主面上にグラビア印刷によりレジストパターンを形成する工程と、
前記レジストパターンをマスクとして用いて前記導電体層をエッチングすることにより前記導電体パターンを形成する工程とを含み、
前記グラビア印刷は、圧胴から版面に荷重を与えながらそれらの間に被印刷物を挿入して前記版面から前記被印刷物上へとインキを転移させるダイレクトグラビア印刷であり、
前記圧胴は、硬質材料からなる円柱状又は円筒状のコアと、前記コアの柱面を被覆し、国際ゴム硬さが７０乃至９０の範囲内にあり、厚さが２ｍｍ以下である樹脂層とを具備したことを特徴とする方法。
【請求項２】
透明基材とこれに支持された導電体パターンとを具備した光透過性電磁波シールド部材の製造方法であって、
一方の主面にその平坦性を高める平坦化処理が予め施されている導電体層の前記主面上にグラビア印刷によりレジストパターンを形成する工程と、
前記レジストパターンをマスクとして用いて前記導電体層をエッチングすることにより前記導電体パターンを形成する工程とを含み、
前記グラビア印刷は、圧胴から版面に荷重を与えながらそれらの間に被印刷物と樹脂層とを前記樹脂層が前記被印刷物と前記圧胴との間に介在するように挿入して前記版面から前記被印刷物上へとインキを転移させるダイレクトグラビア印刷であり、
前記圧胴は硬質材料からなる柱面を有し、前記樹脂層は、国際ゴム硬さが７０乃至９０の範囲内にあり、厚さが２ｍｍ以下であることを特徴とする方法。
【請求項３】
前記樹脂層の厚さは０．１ｍｍ以上であることを特徴とする請求項１又は２に記載の方法。
【請求項４】
前記樹脂層は多層構造を有していることを特徴とする請求項１乃至３の何れか１項に記載の方法。
【請求項５】
前記樹脂層の反発弾性率は７０％以上であることを特徴とする請求項１乃至４の何れか１項に記載の方法。
【請求項６】
透明基材とこれに支持された導電体パターンとを具備した光透過性電磁波シールド部材の製造方法であって、
一方の主面にその平坦性を高める平坦化処理が予め施されている導電体層の前記主面上にグラビア印刷によりレジストパターンを形成する工程と、
前記レジストパターンをマスクとして用いて前記導電体層をエッチングすることにより前記導電体パターンを形成する工程とを含み、
前記グラビア印刷は、圧胴から版面に荷重を与えながらそれらの間に被印刷物を挿入して前記版面から前記被印刷物上へとインキを転移させるダイレクトグラビア印刷であり、
前記グラビア印刷の際に前記被印刷物に加わる最大圧力を１乃至４０ＭＰａの範囲内とすることを特徴とする方法。
【請求項７】
前記平坦化処理は化学研磨を含んだことを特徴とする請求項１乃至６の何れか１項に記載の方法。
【請求項８】
前記平坦化処理は機械研磨を含んだことを特徴とする請求項１乃至６の何れか１項に記載の方法。
【請求項９】
前記平坦化処理は電解研磨を含んだことを特徴とする請求項１乃至６の何れか１項に記載の方法。
【請求項１０】
前記平坦化処理は電着及び／又は圧延を含んだことを特徴とする請求項１乃至６の何れか１項に記載の方法。
【請求項１１】
前記平坦化処理は、化学研磨、機械研磨、電解研磨、電着及び圧延からなる群より選択される２以上を含んだことを特徴とする請求項１乃至６の何れか１項に記載の方法。
【請求項１２】
前記ダイレクトグラビア印刷はロール・ツー・ロール方式の輪転印刷であることを特徴とする請求項１乃至１１の何れか１項に記載の方法。
【発明の詳細な説明】
【技術分野】
【０００１】
本発明は、光透過性電磁波シールド部材の製造方法に関する。
【背景技術】
【０００２】
近年、電気設備や電子応用設備の利用が増加している。これに伴い、電磁波妨害（ＥＭＩ：electromagnetic interference）も増加の一途を辿っている。
【０００３】
電磁波ノイズには、伝導ノイズと放射ノイズとがある。伝導ノイズは、例えば、ノイズフィルタなどを用いて除去している。他方、放射ノイズは、例えば、ノイズ発生源とその周囲空間との間に電磁波シールド部材を設置して、先の周囲空間に放出されるのを防止している。
【０００４】
電磁波シールド部材としては、例えば、金属からなる筐体、回路基板間に設置する金属板、及びケーブルに巻き付ける金属箔がある。これら電磁波シールド部材は、電子回路、電気回路、電源、及び配線などのノイズ発生源が発生したノイズがその周囲空間に放出されるのを十分に防止する。しかしながら、これら電磁波シールド部材は、遮光性であるか又は透明性が不十分であるため、陰極線管ディスプレイ及びプラズマディスプレイなどのディスプレイの表示面から放出された電磁波ノイズが周囲空間に放出されるのを防止するのには適していない。
【０００５】
そこで、電磁波遮蔽性と透明性とを両立させた光透過性電磁波シールド部材が提案されている。例えば、特許文献１には、透明基材とその上に設けられた透明な金属薄膜とを含んだ電磁波シールド部材が記載されている。特許文献２には、透明基材とその上に設けられた透明無機導電層とを含んだ電磁波シールド部材が記載されている。特許文献３には、良導電性繊維からなる電磁波シールド部材が記載されている。特許文献４には、金属繊維からなる金属マットを含んだ電磁波シールド部材が記載されている。特許文献５には、樹脂と導電性粉末との混合物を透明基材上に格子状又は縞状に印刷してなる電磁波シールド部材が記載されている。特許文献６には、樹脂と導電性粉末との混合物を透明基材上に網目状に印刷してなる電磁波シールド部材が記載されている。特許文献７には、透明基材上に金属箔を貼り付け、この金属箔をエッチングによりパターニングしてなる電磁波シールド部材が記載されている。
【０００６】
これら電磁波シールド部材のうち、特許文献１及び２に記載された電磁波シールド部材では、導電体層はパターニングされていない連続膜である。そのような電磁波シールド部材では、導電体層は高い透明性を有していることが望まれるため、導電体層を薄くすることが要求される。しかしながら、導電体層を薄くすると、電磁波遮蔽性が低下する。すなわち、電磁波遮蔽性と透明性とは二律背反の関係にある。それゆえ、導電体層を連続膜とした電磁波シールド部材で、電磁波規制により要求される１．５Ω／□以下の表面抵抗率（クラスＢ：家庭用）と高い透明性とを同時に実現することは難しい。
【０００７】
特許文献３乃至７に記載された電磁波シールド部材では、導電体は、連続膜を形成しておらず、メッシュである。このような構造は、高い電磁波遮蔽性と高い透明性とを同時に実現するうえで有利である。
【０００８】
これらの中でも、特許文献７に記載されているように導電体パターンをエッチングにより形成した電磁波シールド部材は、品質が安定しており、１．５Ω／□以下の表面抵抗率と高い透明性とを同時に達成する。そのため、エッチングにより導電体パターンを形成した電磁波シールド部材は、ユーザから高い信頼を得ており、透明電磁波シールド部材のシェアの大部分を占めている。
【０００９】
導電体パターンをエッチングにより形成する場合、通常、連続膜としての導電体層上にレジストを塗布又は貼り付け、次いで、レジスト層をパターン露光し、これを現像する。そして、これにより得られたレジストパターンをエッチングマスクとして利用する。
【００１０】
この方法では、導電体層の全面をレジスト層で被覆し、その一部のみをレジストパターンとして使用する。換言すれば、導電体層上に設けたレジスト層の残りは、パターニングに利用することなしに廃棄する。それゆえ、この方法によると、電磁波シールド部材の材料コストを低減することが難しい。また、この方法は露光を必要とするため、基材の搬送と停止とを交互に繰り返すステップ搬送方式を採用せざるを得ない。そのため、タクトタイムを短くするうえで不利であり、それゆえ、生産性の向上が難しい。このような理由から、エッチングにより導電体パターンを形成した電磁波シールド部材の製造コストを低減することは難しい。
【００１１】
特許文献８には、導電性金属箔上にフレキソ印刷によりレジストパターンを形成することが記載されている。しかしながら、フレキソ印刷法では、版にゴム等の樹脂を使用しているため、印刷時にニップ圧を加えた際に変形が起き易く、それゆえ、寸法精度及び形状精度の双方に優れた印刷パターンを形成することが難しい。また、ニップ圧を大きくすることができないので、版から透明基材へのレジストインキの転移が不十分となり易い。さらに、版から透明基材へとレジストインキを転移させる際に、ニップ圧によりインキが版の凸部と被印刷体との間から端に押し出され、その結果、レジストパターンの縁が盛り上がると共に、その線幅が設計値と比較してより大きくなることがある。また、例えば、透明基材の表面のうちレジストパターンを形成すべき領域の一部が突起を含んでいる場合、版から透明基材へとレジストインキを転移させる際に、この突起がレジストインキを突き抜けて版と直接に接触し、その結果、レジストパターンにピンホールを生じる可能性がある。
【００１２】
孔版印刷及びインクジェット印刷などのフレキソ印刷以外の印刷方式でも、導電体層上にレジストパターンを形成することは可能である。しかしながら、スクリーン印刷などの孔版印刷は、逐次枚葉方式であるためスループットが低く、版のうちパターン形成に実際に利用可能な部分が例えば１／２程度と小さい。そのため、孔版印刷により高い生産性を達成することは難しい。また、インクジェット印刷では、ノズルが吐出するインキ滴は微小であるため、エッチングマスクとして十分な厚さを有するレジストパターンを短時間で形成することは困難である。そして、インクジェット印刷でより微細なレジストパターンを形成するにはインキ滴を小さくする必要があり、それゆえ、この場合、スループットがさらに低下すると考えられる。
【００１３】
特許文献９には、導電性金属上にグラビアオフセット印刷により印刷インクレジストを形成することが記載されている。グラビアオフセット印刷によれば、フレキソ印刷、孔版印刷及びインクジェット印刷に関して上述した問題は生じないか又は生じ難い。しかしながら、グラビアオフセット印刷では、オフセットロールに使用するシリコーンゴムなどのゴムがインキの溶媒を吸収して膨潤することがある。オフセットロールのゴムが膨潤すると、レジストパターンの寸法精度が低下し、線幅が設計値よりも大きくなる。また、膨潤量が安定しないため、レジストパターンの寸法にばらつきを生じ易く、それゆえ、連続運転には不向きである。
【００１４】
また、グラビアオフセット印刷では、一般に、オフセットロール上でインキが広がらないように、粘度の高いインキを使用している。インキの粘度が高いと、印刷速度を高めたときに、インキの転移が不十分となることがある。そのため、グラビアオフセット印刷では、印刷速度を１０ｍ／分以上とすることは極めて困難である。
【００１５】
これらの点を考慮し、本発明者らは、導電体層上にダイレクトグラビア印刷によりレジストパターンを形成することを考えている。ダイレクトグラビア印刷によれば、フレキソ印刷、孔版印刷及びインクジェット印刷に関して上述した問題は生じないか又は生じ難い。また、ダイレクトグラビア印刷によると、オフセットロールを使用しないため、その膨潤に起因した問題を生じ得ない。そして、ダイレクトグラビア印刷によると、粘度が比較的小さなインキをしようできるため、例えば、数１０ｍ／分の印刷速度を達成することができる。
【００１６】
しかしながら、本発明者らは、本発明を発明するに際して、以下の事実を見出している。すなわち、導体層上にダイレクトグラビア印刷によりレジストパターンを形成した場合、パターンの微細化に伴って、インキの転移量が減少する。インキの転移量が少ないと、レジストパターンのエッチングマスクとしての機能が不十分となることがある。
【特許文献１】特開平１−２７８８００号公報
【特許文献２】特開平５−３２３１０１号公報
【特許文献３】特開平５−３２７２７４号公報
【特許文献４】特開平５−２６９９１２号公報
【特許文献５】特開昭６２−５７２９７号公報
【特許文献６】特開平２−５２４９９号公報
【特許文献７】特許第３４７３３１０号公報
【特許文献８】特開２００４−１１１７８４号公報
【特許文献９】特開２０００−９８９１１号公報
【発明の開示】
【発明が解決しようとする課題】
【００１７】
本発明の目的は、導体層上にダイレクトグラビア印刷によりレジストパターンを形成し、これをエッチングマスクとして用いて導体層をパターニングする光透過性電磁波シールド部材の製造において、パターンの微細化に伴うインキ転移量の減少を抑制可能とすることにある。
【課題を解決するための手段】
【００１８】
本発明の第１側面によると、透明基材とこれに支持された導電体パターンとを具備した光透過性電磁波シールド部材の製造方法であって、一方の主面にその平坦性を高める平坦化処理が予め施されている導電体層の前記主面上にグラビア印刷によりレジストパターンを形成する工程と、前記レジストパターンをマスクとして用いて前記導電体層をエッチングすることにより前記導電体パターンを形成する工程とを含み、前記グラビア印刷は、圧胴から版面に荷重を与えながらそれらの間に被印刷物を挿入して前記版面から前記被印刷物上へとインキを転移させるダイレクトグラビア印刷であり、前記圧胴は、硬質材料からなる円柱状又は円筒状のコアと、前記コアの柱面を被覆し、国際ゴム硬さが７０乃至９０の範囲内にあり、厚さが２ｍｍ以下である樹脂層とを具備したことを特徴とする方法が提供される。
【００１９】
本発明の第２側面によると、透明基材とこれに支持された導電体パターンとを具備した光透過性電磁波シールド部材の製造方法であって、一方の主面にその平坦性を高める平坦化処理が予め施されている導電体層の前記主面上にグラビア印刷によりレジストパターンを形成する工程と、前記レジストパターンをマスクとして用いて前記導電体層をエッチングすることにより前記導電体パターンを形成する工程とを含み、前記グラビア印刷は、圧胴から版面に荷重を与えながらそれらの間に被印刷物と樹脂層とを前記樹脂層が前記被印刷物と前記圧胴との間に介在するように挿入して前記版面から前記被印刷物上へとインキを転移させるダイレクトグラビア印刷であり、前記圧胴は硬質材料からなる柱面を有し、前記樹脂層は、国際ゴム硬さが７０乃至９０の範囲内にあり、厚さが２ｍｍ以下であることを特徴とする方法が提供される。
【００２０】
本発明の第３側面によると、透明基材とこれに支持された導電体パターンとを具備した光透過性電磁波シールド部材の製造方法であって、一方の主面にその平坦性を高める平坦化処理が予め施されている導電体層の前記主面上にグラビア印刷によりレジストパターンを形成する工程と、前記レジストパターンをマスクとして用いて前記導電体層をエッチングすることにより前記導電体パターンを形成する工程とを含み、前記グラビア印刷は、圧胴から版面に荷重を与えながらそれらの間に被印刷物を挿入して前記版面から前記被印刷物上へとインキを転移させるダイレクトグラビア印刷であり、前記グラビア印刷の際に前記被印刷物に加わる最大圧力を１乃至４０ＭＰａの範囲内とすることを特徴とする方法が提供される。
【発明の効果】
【００２１】
本発明によると、導体層上にダイレクトグラビア印刷によりレジストパターンを形成し、これをエッチングマスクとして用いて導体層をパターニングする光透過性電磁波シールド部材の製造において、パターンの微細化に伴うインキ転移量の減少を抑制することが可能となる。
【発明を実施するための最良の形態】
【００２２】
以下、本発明の態様について、図面を参照しながら詳細に説明する。なお、各図において、同様又は類似した機能を発揮する構成要素には同一の参照符号を付し、重複する説明は省略する。
【００２３】
図１は、本発明の一態様に係る方法で製造可能な光透過性電磁波シールド部材の一例を概略的に示す平面図である。図２は、図１に示す光透過性電磁波シールド部材のＩＩ−ＩＩ線に沿った断面図である。
【００２４】
図１及び図２に示す光透過性電磁波シールド部材１０は、光透過性を有している。この電磁波シールド部材１０は、透明基材１１と、導電体パターン１２と、それらの間に介在した接着剤層１３とを含んでいる。この電磁波シールド部材１０は、例えば、陰極線管ディスプレイ、プラズマディスプレイ、液晶ディスプレイ、及びエレクトロルミネッセンスディスプレイなどのディスプレイの表示面に取り付けられ、この表示面が放出する電磁波ノイズを遮断するのに使用される。
【００２５】
透明基材１１は、典型的には無色透明なプラスチックフィルムである。プラスチックフィルムの材料としては、例えば、ポリエチレンテレフタレート（ＰＥＴ）などのポリエステル、並びに、ポリエチレン、ポリプロピレン、ポリスチレン、及びエチレン−酢酸ビニル共重合体（ＥＶＡ）などのポリオレフィンを使用することができる。
【００２６】
透明基材１１は、可視光領域，例えば４００ｎｍ乃至７００ｎｍの波長範囲，における透過率が７０％以上であることが望ましい。また、電磁波シールド部材１０の製造に後述するロール・ツー・ロール（roll to roll）方式を採用する場合を考慮すると、透明基材１１には、或る程度のコシがあり且つロールへ巻き取るのに十分な柔軟性を示すことが望まれる。したがって、透明基材１１の厚さｄ１は、１０μｍ乃至２５０μｍの範囲内とするのが好適である。
【００２７】
導電体パターン１２は、電磁波を遮蔽するシールド層である。導電体パターン１２は、例えば、連続膜としての導電体層をパターニングすることにより得られる。
【００２８】
図１では、導電体パターン１２は正方格子形状を有しているが、導電体パターン１２は、メッシュ状又は網状であれば他の形状を有していてもよい。例えば、導電体パターン１２は、三角格子形状、六角格子形状、又は平行四辺形格子形状を有していてもよい。或いは、網目の配置が一様であれば、導電体パターン１２には、形状が異なる２種以上の網目が設けられていてもよい。例えば、菱形の網目と二等辺三角形の網目との組み合わせが規則的に配置されていてもよい。
【００２９】
導電体パターン１２は、高い電磁波遮蔽性及び高い光透過性を有していることが望ましい。これを考慮すると、導電体パターン１２を形成しているラインの幅Ｗは１０μｍ乃至２０μｍの範囲内とすることが望ましく、開口部の径、すなわち、ライン間隔Ｄは２００μｍ乃至３００μｍの範囲内とすることが望ましい。また、導電体パターン１２の厚さｄ２は、５μｍ乃至２０μｍの範囲内とすることが望ましい。
【００３０】
導電体パターン１２は、導電性材料からなる。導電性材料としては、例えば、亜鉛、ストロンチウム、硫黄、カルシウム、炭素、インジウム、錫、アルミニウム、ニッケル、銀、金、及び銅などを用いることができる。加工性及び導電性の観点では、これらの材料のうち銅が望ましい。
【００３１】
導電体パターン１２は、黒化処理した銅パターンであってもよい。そのような導電体パターン１２によると、ブラックマトリクス効果が得られる。したがって、導電体パターン１２を黒化処理した場合、黒化処理しない場合と比較して、より優れた表示品位を達成できる。
【００３２】
なお、黒化処理した銅パターンを導電体パターン１２として使用した場合、その厚さは、例えば、表面抵抗率が１．５Ω／□以下となるように設定する。加工寸法安定性及び銅箔の入手の容易さの観点から、導電体パターン１２の厚さは、１０μｍ程度であることが好ましい。
【００３３】
導電体パターン１２の表面は、平坦性が比較的高い。例えば、導電体パターン１２の表面は、日本工業規格ＪＩＳ Ｂ０６０１：２００１「製品の幾何特性仕様（ＧＰＳ）−表面性状：輪郭曲線方式−用語，定義及び表面性状パラメータ」で規定されている算術平均粗さＲaが０．３μｍ以下であるか、同規格で規定されている最大高さ粗さＲzが３．０μｍ以下であるか、又は、算術平均粗さＲaが０．３μｍ以下であり且つ最大高さ粗さＲzが３．０μｍ以下である。好ましくは、算術平均粗さＲaは０．１５μｍ以下であり、最大高さ粗さＲzは１．０μｍ以下である。
【００３４】
後述するように、導電体パターン１２は、導電体層上にレジストパターンを印刷し、このレジストパターンをマスクとして用いて導電体層をエッチングすることにより得られる。レジストパターンの印刷に先立ち、導電体層の表面にその平坦性を高める平坦化処理を施しておくと、版面から導電体層へとレジストインキを良好に転移させることができる。また、通常、導電体層をパターニングした後に、その表面の平坦性を低める処理は行わない。したがって、通常、導電体パターンの表面は、平坦性が比較的高い。
【００３５】
接着剤層１３は、透明基材１１と導電体パターン１２とを貼り合わせている。接着剤層１３の材料としては、例えば、エポキシ系、アクリル系、又はウレタン系の接着剤を用いることができる。この接着剤は、シート状であっても液状であっても構わない。また、例えば、透明基材１１上に導電体層を形成して、これをパターニングする場合は、接着剤層１３は省略することができる。
【００３６】
次に、この光透過性電磁波シールド部材１０の製造方法について説明する。  
図３乃至図６は、図１及び図２に示す光透過性電磁波シールド部材の製造方法の一例を概略的に示す断面図である。
【００３７】
この方法では、まず、図３に示すように、透明基材１１と導電体層１２ａとの積層体１０’を準備する。この積層体１０’は、例えば、接着剤層１３を介して透明基材１１と導電体層１２ａとを貼り合わせることにより得られる。或いは、この積層体１０’は、真空蒸着、スパッタリング及び無電解めっきなどの成膜法を用いて、透明基材１１上に導電体層１２ａを形成することにより得てもよい。或いは、透明基材１１上に、上記の方法により厚さが１μｍ以下の導電体層１２ａを形成し、その後、電気めっきにより導電体層１２ａを所望の厚さまで厚膜化してもよい。これらの方法のうち、簡便であり、低コストであることから、接着剤層１３を介して貼り合わせる方法が好適である。
【００３８】
次いで、導電体層１２ａを平坦化処理に供する。平坦化処理は、例えば、化学研磨、機械研磨、電解研磨、電着、圧延、又はそれらの２以上の組み合わせを含んでいる。この平坦化処理は、導電体層１２ａの表面の算術平均粗さＲaが０．３μｍ以下となるように行うか、導電体層１２ａの表面の最大高さ粗さＲzが３．０μｍ以下となるように行うか、又は、導電体層１２ａの表面の算術平均粗さＲaが０．３μｍ以下であり且つ最大高さ粗さＲzが３．０μｍ以下となるように行う。好ましくは、算術平均粗さＲaは０．１５μｍ以下であり、最大高さ粗さＲzは１．０μｍ以下である。なお、積層体１０’の準備及び平坦化処理を行う代わりに、導電体層１２ａが予め平坦化処理されている積層体１０’を準備してもよい。
【００３９】
次に、図４に示すように、導電体層１２ａ上に、グラビア印刷によりレジストパターン１４を形成して、積層体１０”を得る。ここで利用するグラビア印刷は、圧胴から版面に荷重を与えながらそれらの間に被印刷物を挿入して版面から被印刷物上へとインキを転移させるダイレクトグラビア印刷である。レジストパターン１４を形成するためのグラビア印刷については、後で詳述する。
【００４０】
レジストパターン１４の材料としては、エッチングレジストを使用する。エッチングレジストとしては、例えば、東京応化社製のレジスト又はＪＳＲ社製の液状レジストを使用することができる。エッチングレジストとして、例えば、紫外線硬化樹脂及び／又は熱可塑性樹脂を使用してもよい。また、エッチングレジストは、例えば、アクリル系又はエポキシ系であってもよい。エッチングレジストは、溶媒に溶解又は分散させて、インキとして用いてもよい。このインキは、エッチングレジスト及び溶媒以外に、一般に使用されている添加剤をさらに含んでいてもよい。
【００４１】
レジストパターン１４を形成するのに先立ち、インキの転移をさらに良好にするために、平坦化処理した導電体層１２ａの表面状態を改質してもよい。この表面処理としては、例えば、コロナ処理及びプライマー塗布を挙げることができる。
【００４２】
レジストパターン１４を形成した後、これをマスクとして用いたエッチングにより、導電層１２ａをパターニングする。すなわち、導電層１２ａのうち、レジストパターン１４で被覆されていない部分を除去する。これにより、図５に示す導電体パターン１２を得る。なお、導電体パターン１２のサイドエッチングを十分に生じさせれば、そのライン幅をレジストパターン１４のライン幅と比較してより狭くすることができる。
【００４３】
導電体層１２ａのパターニングに使用するエッチング液としては、導電体層１２ａの材料として銅を用いた場合には、例えば、塩化第二鉄又は塩化第二銅を主要成分として含有した溶液を使用することができる。導電体層１２ａの材料として銅以外の金属を用いた場合には、各金属に対応したエッチング液を用いてエッチングを行うことができる。例えば、導電体層１２ａの材料としてニッケルを用いた場合には、メルテックス社製のメルストリップＭＮ−９５５などの市販のニッケル剥離剤をエッチング液として使用することができる。
【００４４】
次に、導電体パターン１２からレジストパターン１４を剥離する。剥離液としては、レジストとしてアルカリ可溶型エッチングレジストを用いた場合には、例えば、水酸化ナトリウム水溶液等のアルカリ水溶液を用いることができる。その他のエッチングレジストを用いた場合には、例えば、溶剤可溶タイプの場合は、各々のエッチングレジストに対応した溶剤を用いて剥離することができる。  
以上のようにして、図６に示す光透過性電磁波シールド部材１０を得る。
【００４５】
次に、ダイレクトグラビア印刷によるレジストパターン１４の形成方法について、さらに詳しく説明する。
【００４６】
図７は、図３乃至図６に示す方法で利用可能なダイレクトグラビア印刷機の一例を概略的に示す図である。
【００４７】
このダイレクトグラビア印刷機は、１つの印刷ユニットを含んだ輪転グラビア印刷機である。この印刷ユニットは、グラビア版シリンダ２１と、インキパン２２と、ドクターブレード２３と、圧胴２４と、乾燥炉２５とを含んでいる。
【００４８】
グラビア版シリンダ２１は、金属又は合金などの硬質材料からなり、円柱又は円筒形状を有している。シリンダ２１の柱面は、レジストパターン１４に対応した形状の凹部が設けられた版面である。シリンダ２１は、図７において反時計回りに転動可能である。
【００４９】
グラビア版シリンダ２１の直径は、例えば、１００ｍｍ乃至３００ｍｍの範囲内にある。ダイレクトグラビア印刷が転写に遠心力を利用している点を考慮し、グラビア版シリンダ２１は、印刷速度が例えば１０乃至６０ｍ／分となるように回転させる。
【００５０】
シリンダ２１の版面に設ける凹部の深さは、例えば、１０μｍ乃至５０μｍの範囲内とする。凹部が浅い場合、レジストパターン１４が薄くなり、エッチングマスクとしての性能が不十分となることがある。例えば、レジストパターン１４に浮き及び／又は割れが発生し、その結果、導電体パターン１２に欠落部を生じる可能性がある。
【００５１】
インキパン２２は、レジストインキ１４’を収容している。レジストインキ１４’は、上述したレジストパターン１４の材料である。インキパン２２は、レジストインキ１４’中にシリンダ２１が部分的に浸るように設置されている。
【００５２】
圧胴２４は、円柱状又は円筒状のコア２４ａと、その柱面を被覆した樹脂層２４ｂとを含んでいる。圧胴２４は、その柱面がシリンダ２１の版面と向き合うように設置されている。圧胴２４は、図７において時計回りに転動可能である。圧胴２４は、上述した積層体１０’を間に挟んで、シリンダ２１の版面に荷重を与える。なお、積層体１０’は、その導電体層１２ａがシリンダ２１と向き合うように、シリンダ２１と圧胴２４との間に挿入する。
【００５３】
コア２４ａは、硬質材料からなる。この硬質材料としては、例えば、金属、合金、セラミックス、又は硬質樹脂を使用することができる。硬質樹脂としては、日本工業規格ＪＩＳ Ｋ６２５３：２００６「加硫ゴム及び熱可塑性ゴム−硬さの求め方」で規定されている国際ゴム硬さが例えば９５以上であるものを使用し、典型的には９９以上であるものを使用する。コア２４ａの硬さが小さい場合、十分な印圧を加えることができず、版面から導電体層１２ａへのレジストインキ１４’の転移が不十分となることがある。
【００５４】
樹脂層２４ｂは、先の国際ゴム硬さが７０乃至９０の範囲内にあり、厚さが２ｍｍ以下である。樹脂層２４ｂの厚さは、例えば、０．１ｍｍ以上である。また、典型的には、樹脂層２４ｂの厚さは、１．０ｍｍ以下である。樹脂層２４ｂの硬さが小さい場合及び樹脂層２４ｂが厚い場合、印刷パターンの形状精度が不十分となることがある。樹脂層２４ｂの硬さが大きい場合及び樹脂層２４ｂが薄い場合、版面から導電体層１２ａへのレジストインキ１４’の転移が不十分となることがある。
【００５５】
乾燥炉２５は、シリンダ２１と圧胴２４との間から送り出された積層体１０”のレジストパターン１４を乾燥させる。乾燥炉２５は、例えば、赤外線乾燥方式と温風乾燥方式とを組み合わせた構成を採用している。このような構成によると、レジストパターン１４を、効率よく及び均質に乾燥させることができる。
【００５６】
レジストパターン１４の形成に上記のダイレクトグラビア印刷機を用いた場合、光透過性電磁波シールド部材１０は、以下のロール・ツー・ロール方式により行うことができる。
【００５７】
すなわち、まず、ロール状に巻いた透明基材１１を準備する。そして、このロールから透明基材１１を繰り出し、これに上述した処理を順次施した後、これにより得られる積層体をロール状に巻き取る。
【００５８】
具体的には、ロールから繰り出した透明基材１１上に、まず、導電体層１２ａを設ける。次いで、この導電体層１２ａに平坦化処理を施し、続いて、その上に図７のダイレクトグラビア印刷機を用いてレジストパターン１４を形成する。その後、このレジストパターン１４をエッチングマスクとして用いたエッチングにより、導電体層１２ａをパターニングする。次いで、これにより得られた導電体パターン１２からレジストパターン１４を除去する。さらに、このようにして得られた光透過性電磁波シールド部材１０をロール状に巻き取る。この光透過性電磁波シールド部材１０は、通常、適当な寸法に切断する。
【００５９】
このロール・ツー・ロール方式を採用すると、材料及び製品の保管や運搬が容易になる。また、ロール・ツー・ロール方式を採用した場合、高い歩留まりを達成できる。例えば、光透過性電磁波シールド部材１０の製造にステップ搬送方式を採用し、最終製品の対角寸法を４２インチとした場合、導電体パターン１２に１ｍｍ程度の断線不良が１箇所でも発見されれば、通常、その断線不良を含んだ最終製品の全体を不良品として扱うこととなる。これに対し、ロール・ツー・ロール方式を採用した場合、切断前の光透過性電磁波シールド部材１０の一部に不良があったとしても、その部分のみを切り取れば、残りの部分は最終製品に利用することができる。
【００６０】
この方法では、レジストパターン１４を上述したダイレクトグラビア印刷により形成する。このダイレクトグラビア印刷によると、パターンの微細化に伴うインキ転移量の減少を抑制することができる。これについて、図８乃至図１３を参照しながら説明する。
【００６１】
図８乃至図１０は、比較例に係る光透過性電磁波シールド部材の製造方法においてレジストインキが版面から導電体層上に転移する様子を概略的に示す断面図である。図１１乃至図１３は、図３乃至図７を参照しながら説明した光透過性電磁波シールド部材の製造方法においてレジストインキが版面から導電体層上に転移する様子を概略的に示す断面図である。
【００６２】
図８乃至図１０に示す方法では、導電体層１２ａに平坦化処理を施してない。そして、この方法では、通常のグラビア印刷と同様、圧胴２４として、金属製のコアに、国際ゴム硬さが７０乃至９０であり且つ厚さが約１０ｍｍの樹脂層を巻き付けたものを使用している。
【００６３】
平坦化処理を施していない導電体層１２ａは、表面に比較的大きな凹凸が存在しているものの、微視的に見た表面積は必ずしも大きくはない。そして、圧胴２４として、金属製のコアに国際ゴム硬さが７０乃至９０であり且つ厚さが約１０ｍｍの樹脂層を巻き付けてなるものを使用した場合、シリンダ２１に押し当てられることにより樹脂層は大きく変形するため、圧胴２４とシリンダ２１との接触面積が大きくなる。その結果、印圧の実効値は、設計値，例えば０．６ＭＰａ，と比較して小さくなる。このため、この方法では、シリンダ２１の版面から導電体層１２ａへのレジストインキ１４’の転移が不十分となり易い。
【００６４】
また、導電体層１２ａへの平坦化処理を省略すると共に、圧胴２４から樹脂層２４ｂを省略した場合、印圧の実効値は、設計値とほぼ等しくなる。しかしながら、この場合、圧胴２４とシリンダ２１との接触部は線状となり、それゆえ、それらの接触面積は極めて小さくなる。すなわち、この構成を採用すると、版面の各部分が圧胴２４からの荷重を受ける時間が極めて短くなる。その結果、シリンダ２１の版面から導電体層１２ａへのレジストインキ１４’の転移が不十分となる。また、シリンダ２１及び圧胴２４の接触面の双方が硬質であるため、機械の振動等を吸収させることがでず、それゆえ、レジストパターン１４を高い形状精度で形成することは難しい。例えば、レジストパターン１４の直線性が低下し、その結果、導電体パターン１２の直線性が低下する。
【００６５】
これに対し、図１１乃至図１３に示す方法では、平坦化処理を施した導電体層１２ａを使用する。そして、圧胴２４に図７を参照しながら説明した構造を採用する。平坦化処理を施すと、表面に存在していた比較的大きな凹凸は除かれ、微視的に見た表面積が大きくなる。図７を参照しながら説明した圧胴２４を使用すると、印圧の実効値を設計値に近い値とすることができると共に、圧胴２４とシリンダ２１との接触面積を十分に大きくすることができる。したがって、この方法によると、パターンの微細化に伴うインキ転移量の減少を抑制することができる。
【００６６】
また、この方法では、圧胴２４は樹脂層２４ｂを含んでいるので、機械の振動等がレジストパターン１４の形状精度に及ぼす影響は小さい。すなわち、この方法では、機械の振動等が導電体パターン１２の形状精度に及ぼす影響は小さい。
【００６７】
また、図３乃至図７を参照しながら説明した方法によると、導電体パターン１２にピンホール等の欠陥を生じ難い。これについて、図１４及び図１５を参照しながら説明する。
【００６８】
図１４は、図３乃至図７を参照しながら説明した方法により形成されるレジストパターンの一例を概略的に示す断面図である。図１５は、比較例に係る方法により形成されるレジストパターンの一例を概略的に示す断面図である。
【００６９】
導電体層１２ａに平坦化処理を施すことなしにレジストインキ１４’を印刷した場合、導電体層１２ａの表面に存在している巨視的な凹凸に起因して、レジストパターン１４にピンホール等を生じることがある。ピンホール等が存在しているレジストパターン１４をマスクとして用いて導電体層１２ａをエッチングすると、これにより得られる導電体パターン１２にもピンホール等の欠陥を生じることとなる。
【００７０】
これに対し、図３乃至図７を参照しながら説明した方法では、レジストパターン１４の形成に先立ち、導電体層１２ａに平坦化処理を施す。そのため、導電体層１２ａの表面には巨視的な凹凸は殆ど存在しておらず、それゆえ、これに起因してレジストパターン１４にピンホール等を生じることは殆どない。したがって、この方法によると、導電体パターン１２にピンホール等の欠陥を生じ難い。
【００７１】
このように、図３乃至図７を参照しながら説明した方法よると、十分な厚さのレジストパターン１４を高い形状精度で形成することができる。それゆえ、この方法によると、導電体パターン１２を高い形状精度で形成することができる。
【００７２】
この光透過性電磁波シールド部材１０は、例えば、ディスプレイの表示面と向き合うように設置する。導電体パターン１２を高い形状精度で形成できれば、光透過性電磁波シールド部材１０に起因した表示ムラは生じ難く、ヘイズ又は透明性などの所望の光学特性を達成することが容易であり、明るい画像を表示可能となる。
【００７３】
また、図３乃至図７を参照しながら説明した方法では、レジストパターン１４は、印刷法により形成し、フォトリソグラフィは利用しない。そのため、この方法は、フォトリソグラフィを利用する方法と比較して、レジストの使用量を大幅に低減できる。
【００７４】
また、フォトリソグラフィを利用した場合にはステップ搬送方式を採用せざるを得ないのに対し、この方法では、ロール・ツー・ロール方式を採用することも可能である。したがって、この方法によると、フォトリソグラフィを利用した場合と比較して、より高い生産性を達成できる。
【００７５】
この製造方法には、様々な変形が可能である。  
上述した方法では、透明基材１１のロールを使用している。その代わりに、積層体１０’のロールを準備して、導電体層１２ａを設ける工程を省略してもよい。或いは、導電体層１２ａが予め平坦化処理されている積層体１０’のロールを準備して、導電体層１２ａを設ける工程と平坦化処理とを省略してもよい。
【００７６】
また、この方法では、コア２４ａと樹脂層２４ｂとを含んだ圧胴２４を使用し、シリンダ２１と圧胴２４との間に積層体１０’を挿入する。その代わりに、圧胴２４から樹脂層２４ｂを省略し、シリンダ２１と圧胴２４との間に、積層体１０’と樹脂層２４ｂとを重ねて挿入してもよい。この場合、それらは、樹脂層２４ｂが積層体１０’と圧胴２４との間に介在するように、シリンダ２１と圧胴２４との間に挿入する。或いは、グラビア印刷の際に積層体１０’に加わる最大圧力が１乃至４０ＭＰａの範囲内となるように圧胴２４から版面に荷重を与えてもよい。この場合、圧胴２４の構造に特に制限はない。
【００７７】
また、光透過性電磁波シールド部材１０に関して上述したのと同様の方法により、転写基材と導電体パターン１２とそれらの間に介在した粘着剤層とを含んだ転写箔を作製し、これを用いて光透過性電磁波シールド部材１０を製造してもよい。すなわち、この転写箔と別途準備した透明基材１１とを、接着剤層１３を介して導電体パターン１２と透明基材１１とが向き合うように貼り合わせ、転写基材と粘着剤層との積層体を導電体パターン１２から剥離してもよい。なお、粘着剤層には、粘着力が比較的弱い転写用粘着剤を使用する。
【実施例】
【００７８】
以下に、本発明の実施例を記載する。
【００７９】
（例１）
本例では、以下に説明する方法により図１及び図２に示す光透過性電磁波シールド部材１０を製造した。なお、本例では、ロール・ツー・ロール方式を採用した。
【００８０】
まず、図３に示す積層体１０’を準備した。透明基材１１として、厚さが１２５μｍである無色透明のポリエチレンテレフタレートフィルムである東洋紡績社製のコスモシャイン（登録商標）を使用した。導電体層１２ａとしては、一方の主面を黒化処理した厚さが１０μｍである銅箔である三井金属鉱業社製のＴＱ−Ｍ２−ＶＬＰを使用した。接着剤層１３の材料としては、東洋モートン社製のＡＥシリーズを使用した。
【００８１】
透明基材１１と導電体層１２ａとは、導電体層１２ａの黒化処理された主面が透明基材１１と向き合うように接着剤層１３を介して貼り合わせた。また、導電体層１２ａの他方の主面は、化学研磨処理液である三菱ガス化学社製のＣＰＥ−８００に３分間浸漬させることにより平坦化した。この平坦化処理後の導電体層１２ａは、算術平均粗さＲaが０．２μｍであり、最大高さ粗さＲzが１．５μｍであった。
【００８２】
次に、図７に示すダイレクトグラビア印刷機を用いて、導電体層１２ａ上に図４に示すレジストパターン１４を形成した。コア２４ａの材料としてはＳＵＳ３０４を使用し、樹脂層２４ｂとしては厚さが０．５ｍｍのエチレン−プロピレンターポリマー（ＥＰＴ）ゴムシートを用いた。樹脂層２４ｂの国際ゴム硬さは８０であった。レジストインキ１４’としては、東洋紡績社製のエッチングレジストであるＥＲグレードを使用した。
【００８３】
設定印圧は５．０ＭＰａとし、印刷速度は２５ｍ／分とした。圧胴２４とシリンダ２１との間に富士フイルム社製の感圧紙であるプレスケール（登録商標）を挟むことにより測定した実効印圧は、約５．０ＭＰａであった。乾燥炉２５には、赤外線乾燥方式と温風乾燥方式とを組み合わせた構成を採用し、加熱時間は３０秒とした。
【００８４】
レジストパターン１４の形状は、正方格子形状とした。このレジストパターン１４のライン幅は２０μｍとし、ライン間隔は３００μｍとした。
【００８５】
続いて、このレジストパターン１４をマスクとして用いて、導電体層１２を４０℃でエッチングした。エッチング液としては、比重が１．４５０であり、０．５ｍｏｌ／ＬのＨＣｌと２５ｇ／ＬのＦｅＣｌ3とを含有した第二塩化鉄系エッチング液を使用した。これにより、図５に示す構造を得た。なお、導電体パターン１２のライン幅は、上面側では１０μｍであり、底面側では１４μｍであった。
【００８６】
次に、これを、４０℃の剥離液中に２分間浸漬させて、導電体パターン１２からレジストパターン１４を剥離した。剥離液としては、水酸化ナトリウムを５０ｇ／Ｌの濃度で含有した水酸化ナトリウム水溶液を使用した。以上のようにして、図１、図２及び図６に示す光透過性電磁波シールド部材１０を得た。
【００８７】
（例２）
本例では、以下に説明する方法により図１及び図２に示す光透過性電磁波シールド部材１０を製造した。なお、本例では、ロール・ツー・ロール方式を採用した。
【００８８】
まず、平坦化処理を以下の方法で行ったこと以外は例１で説明したのと同様の方法により、図３に示す積層体１０’を準備した。すなわち、本例では、平坦化処理として５分間のバフ研磨を施した。この平坦化処理後の導電体層１２ａは、算術平均粗さＲaが０．２５μｍであり、最大高さ粗さＲzが１．８μｍであった。
【００８９】
次に、版胴２４から樹脂層２４ｂを省略し、版胴２４とシリンダ２１との間に積層体１０’と樹脂層２４ｂとを重ねて挿入したこと以外は、例１で説明したのと同様の方法により図４に示すレジストパターン１４を形成した。ここでは、樹脂層２４ｂとして、厚さが０．５ｍｍのイソブチレンイソプレンゴムシートを使用した。このゴムシートの国際ゴム硬さは８５であった。また、圧胴２４とシリンダ２１との間に富士フイルム社製の感圧紙であるプレスケール（登録商標）を挟むことにより測定した実効印圧は、約５．０ＭＰａであった。
【００９０】
続いて、例１で説明したのと同様の方法により、導電体層１２ａをエッチングして、図５に示す構造を得た。なお、導電体パターン１２のライン幅は、上面側では１０μｍであり、底面側では１４μｍであった。
【００９１】
次に、例１で説明したのと同様の方法により、導電体パターン１２からレジストパターン１４を剥離した。以上のようにして、図１、図２及び図６に示す光透過性電磁波シールド部材１０を得た。
【００９２】
例１及び例２に係る光透過性電磁波シールド部材１０の導電体パターン１２は、フォトリソグラフィを利用して形成可能な導電体パターンと同等のライン幅を有していた。また、これら光透過性電磁波シールド部材１０の導電体パターン１２を顕微鏡で観察したところ、断線やカケ等は殆ど発生しておらず、形状精度に優れていることを確認できた。
【００９３】
また、フォトリソグラフィを利用してレジストパターン１４を形成する方法では、レジスト塗布工程、露光工程、及び現像工程の３工程が必要である。これに対し、例１及び例２に係る方法では、印刷工程のみでレジストパターン１４を形成することができる。加えて、フォトリソグラフィを利用する方法ではステップ搬送方式を採用せざるを得ないのに対し、例１及び例２に係る方法ではロール・ツー・ロール方式を採用している。そのため、例１及び例２に係る方法によると、フォトリソグラフィを利用する方法と比較して、２倍以上の生産性を達成することができた。
【図面の簡単な説明】
【００９４】
【図１】本発明の一態様に係る方法で製造可能な光透過性電磁波シールド部材の一例を概略的に示す平面図。
【図２】図１に示す光透過性電磁波シールド部材のＩＩ−ＩＩ線に沿った断面図。
【図３】図１及び図２に示す光透過性電磁波シールド部材の製造方法の一例を概略的に示す断面図。
【図４】図１及び図２に示す光透過性電磁波シールド部材の製造方法の一例を概略的に示す断面図。
【図５】図１及び図２に示す光透過性電磁波シールド部材の製造方法の一例を概略的に示す断面図。
【図６】図１及び図２に示す光透過性電磁波シールド部材の製造方法の一例を概略的に示す断面図。
【図７】図３乃至図６に示す方法で利用可能なダイレクトグラビア印刷機の一例を概略的に示す図。
【図８】比較例に係る光透過性電磁波シールド部材の製造方法においてレジストインキが版面から導電体層上に転移する様子を概略的に示す断面図。
【図９】比較例に係る光透過性電磁波シールド部材の製造方法においてレジストインキが版面から導電体層上に転移する様子を概略的に示す断面図。
【図１０】比較例に係る光透過性電磁波シールド部材の製造方法においてレジストインキが版面から導電体層上に転移する様子を概略的に示す断面図。
【図１１】図３乃至図７を参照しながら説明した光透過性電磁波シールド部材の製造方法においてレジストインキが版面から導電体層上に転移する様子を概略的に示す断面図。
【図１２】図３乃至図７を参照しながら説明した光透過性電磁波シールド部材の製造方法においてレジストインキが版面から導電体層上に転移する様子を概略的に示す断面図。
【図１３】図３乃至図７を参照しながら説明した光透過性電磁波シールド部材の製造方法においてレジストインキが版面から導電体層上に転移する様子を概略的に示す断面図。
【図１４】図３乃至図７を参照しながら説明した方法により形成されるレジストパターンの一例を概略的に示す断面図。
【図１５】比較例に係る方法により形成されるレジストパターンの一例を概略的に示す断面図。
【符号の説明】
【００９５】
１０…光透過性電磁波シールド部材、１０’…積層体、１０”…積層体、１１…透明基材、１２…導電体パターン、１２ａ…導電体層、１３…接着剤層、１４…レジストパターン、１４’…レジストインキ、２１…グラビア版シリンダ、２２…インキパン、２３…ドクターブレード、２４…圧胴、２５…乾燥炉、２４ａ…コア、２４ｂ…樹脂層。
【図１】
2008283041.tif 000003
【図２】
2008283041.tif 000004
【図３】
2008283041.tif 000005
【図４】
2008283041.tif 000006
【図５】
2008283041.tif 000007
【図６】
2008283041.tif 000008
【図７】
2008283041.tif 000009
【図８】
2008283041.tif 000010
【図９】
2008283041.tif 000011
【図１０】
2008283041.tif 000012
【図１１】
2008283041.tif 000013
【図１２】
2008283041.tif 000014
【図１３】
2008283041.tif 000015
【図１４】
2008283041.tif 000016
【図１５】
2008283041.tif 000017